(57)【要約】【課題】銅、ピロカテコールにある種のポリフェノール化合物を特定の割合で加えることによって、凝集物の生成や銅の析出を生じさせることなく、木材の光による劣化を防止する木材処理溶液を提供し、またその溶液を使用して木材の光による劣化を防止する方法を提供すること。【解決手段】本発明は、木材の光による劣化を防止するため、銅、ピロカテコールにある種のポリフェノール化合物を特定の割合で加えることによって、安定な木材処理溶液を調製する。【選択図】        なし【特許請求の範囲】
【請求項１】
木材の光劣化を防止するために、ａ）  没食子酸、ピロガロール、レゾール化合物、リグニン、リグニンスルホン酸、及びこれらの化合物の誘導体を、単独または組み合わせてピロカテコールに反応することで得られるピロカテコール誘導体と、ｂ）  銅化合物を含有し、木材に接触させて使用することを特徴とする木材処理溶液。
【請求項２】
没食子酸、ピロガロール、レゾール化合物、リグニン、またはリグニンスルホン酸から選ばれる化合物の誘導体が、ベンゼン環上の水素原子を、炭素数１から１８のアルキル鎖、ポリエチレングリコール及びまたはポリプロピレングリコールにより置換したもの、これらの化合物の水酸基の一部に対してエーテル結合で、炭素数１から１８のアルキル基、ビニル基、アリル基を側鎖として付加したもの、これらの化合物の水酸基の一部に対してエステル結合で、炭素数１から１８の脂肪酸を側鎖として付加したもの、または、没食子酸のカルボキシル基に対してエステル結合で炭素数１から１８のアルコールを側鎖として付加したものであることを特徴とする請求項１記載の木材処理溶液。
【請求項３】
ピロカテコール誘導体を得るために、没食子酸またはピロガロールを使用する場合には、ピロカテコールの重量１に対して、没食子酸またはピロガロールの重量を０．７５〜２の重量比率で用い、没食子酸誘導体を使用する場合には、ピロカテコールの重量１に対して、没食子酸誘導体の没食子酸部分の重量として０．７５〜２の重量比率で用い、または、ピロガロール誘導体を使用する場合には、ピロカテコールの重量１に対して、ピロガロール誘導体のピロガロール部分の重量が０．７５〜２の重量比率となる範囲で用い、且つ、ピロカテコールの木材処理溶液での使用量が０．２〜０．６重量％であることを特徴とする請求項１記載の木材処理溶液。
【請求項４】
ピロカテコール誘導体を得るために、没食子酸、ピロガロール、没食子酸誘導体、及びピロガロール誘導体からなる群から選ばれる複数の化合物を使用する場合には、ピロカテコールの重量１に対して、これらの複数の化合物に含まれる没食子酸またはピロガロールの部分の合計の重量が１〜２の重量比率となる範囲で用い、且つ、ピロカテコールの木材処理溶液での使用量が０．２〜０．６重量％であることを特徴とする請求項１記載の木材処理溶液。
【請求項５】
ピロカテコール誘導体を得るために、レゾール化合物、リグニン、リグニンスルホン酸、及びこれらの化合物の誘導体からなる群から選ばれる１種以上の化合物を使用する場合には、ピロカテコールの重量１に対して、これらの１種以上の化合物に含まれるレゾール化合物、リグニン、またはリグニンスルホン酸の部分の合計の重量が４〜８の重量比率となる範囲で用い、且つ、ピロカテコールの木材処理溶液での使用量が０．２〜０．６重量％であることを特徴とする請求項１記載の木材処理溶液。
【請求項６】
ピロカテコール誘導体を得るために、レゾール化合物、リグニン、リグニンスルホン酸、及びこれらの化合物の誘導体からなる群から選ばれる１種以上の化合物を使用する場合には、ピロカテコールの重量１に対して、これらの１種以上の化合物に含まれるレゾール化合物、リグニン、またはリグニンスルホン酸の部分の合計の重量が５〜７の重量比率となる範囲で用い、且つ、ピロカテコールの木材処理溶液での使用量が０．２〜０．６重量％であることを特徴とする請求項１記載の木材処理溶液。
【請求項７】
ピロカテコール誘導体を得るために、没食子酸、ピロガロール、及びその誘導体からなる群から選ばれる１種以上の化合物と、レゾール化合物、リグニン、リグニンスルホン酸、及びこれらの化合物の誘導体からなる群から選ばれる１種以上の化合物を併用する場合には、ピロカテコールの重量１に対して、これらの化合物に含まれる没食子酸、ピロガロール、及びその誘導体からなる群から選ばれる１種以上の化合物の重量が０．５〜２の重量比率となる範囲、レゾール化合物、リグニン、リグニンスルホン酸、及びこれらの化合物の誘導体からなる群から選ばれる１種以上の化合物の重量が２〜８の重量比率となる範囲で用い、且つ、ピロカテコールの木材処理溶液での使用量が０．２〜０．６重量％であることを特徴とする請求項１記載の木材処理溶液。
【請求項８】
請求項１乃至７記載の木材処理溶液を木材に塗布、浸漬、または注入することによって木材の光劣化を防止する方法。
【発明の詳細な説明】
【０００１】
【発明が属する技術分野】
本発明は、木材に効果的な耐光性を付与するための、木材処理溶液に関する。また、本発明は、木材の光劣化を防止する方法に関する。
【０００２】
【従来の技術】
木材を屋外の日光が当たる場所で使用すると、紫外線の作用によって木材の表層組織が破壊され、木材の外観が灰白色に変色する。こうした変色劣化によって木材製品の商品価値が著しく損なわれる。そのため、木材に耐光性を付与するための木材保護処理方法として、従来、様々な処理薬剤による塗布、浸漬、注入が実施されてきた。こうした薬剤として最も広く使用されているのは銅化合物を含有する薬剤であり、酸化第二銅、硫酸銅、塩化銅、炭酸銅、塩基性炭酸銅、水酸化銅、ナフテン酸銅などの銅化合物を水溶性あるいは水に分散した状態にした薬剤を、木材に対して加圧注入する方法が実施されている。しかしながら、こうした銅化合物による耐光性は十分なものではなく、より耐光性の優れた木材保護方法の開発が望まれていた。
【０００３】
また、木材に耐光性を付与するための木材保護処理方法として、従来、クレオソート薬剤による塗布あるいは注入処理が実施されている。しかし、クレオソートは人体に対する影響が懸念されており、代替となる木材保護薬剤の出現が望まれていた。
【０００４】
また、従来、紫外線吸収作用と着色性を有する化合物として、ピロカテコール、没食子酸、ピロガロールといったポリフェノール化合物を溶解した薬剤を、木材に塗布あるいは加圧注入する方法が、特許文献１（特公昭５３−５３９７号）、特許文献２（特公昭５４−１６５６２号）、特許文献３（特公昭５４−３２０４３号）特許文献４（特公昭５４−３２０４４号）、特許文献５（特公昭６１−５２７７３号）、特許文献６（特公昭５６−２０１６２号）、特許文献７（国際公開８１／０３４５９号）、特許文献８（特開２０００−１６９３０７号）などにおいて実施されている。しかしながらこうした化合物は紫外線の作用で急速に分解するため、半年程度の屋外暴露によって木材表面の変色を招き、耐光性は十分なものではなかった。また、これらの処理溶液は空気酸化によって不溶性の凝集物を形成するため、木材処理装置内に残留あるいは貯留した処理溶液の安定性の問題や、大量に調製した水溶液を繰り返して木材処理に使用することができないという実用上の問題があった。
【０００５】
また、従来、銅化合物と、ピロカテコール、没食子酸、ピロガロールといったポリフェノール化合物の双方を含有する溶液を、木材に塗布あるいは加圧注入する方法が、特許文献９（特開平１１−１６５３０３号）、特許文献１０（特開平１１−１３９９０５号）、特許文献１１（国際公開９９／３９５７５号）などで開示されている。しかしながら、耐光性を付与可能な高濃度でポリフェノール化合物を使用した場合に、ポリフェノール化合物が空気中の酸素によって酸化されることで大量の不溶性の凝集物を形成し、木材処理溶液の浸透性の低下を招く。また、銅化合物の水溶液に含まれる銅イオンとポリフェノール化合物が酸化還元反応を生じるため、耐光性を付与可能な高濃度で銅イオンとポリフェノール化合物を使用した場合に、銅化合物の析出、銅イオンの還元による銅の析出が生じる。このように、銅化合物とポリフェノール化合物の双方を含有する水溶液は安定性に問題があり、そのため、有効な量の銅化合物とポリフェノール化合物を木材に吸収させることができないという課題があり、安定な木材処理溶液の出現が望まれていた。
【０００６】
【特許文献１】
特公昭５３−５３９７号
【特許文献２】
特公昭５４−１６５６２号
【特許文献３】
特公昭５４−３２０４３号
【特許文献４】
特公昭５４−３２０４４号
【特許文献５】
特公昭６１−５２７７３号
【特許文献６】
特公昭５６−２０１６２号
【特許文献７】
国際公開８１／０３４５９号
【特許文献８】
特開２０００−１６９３０７号
【特許文献９】
特開平１１−１６５３０３号
【特許文献１０】
特開平１１−１３９９０５号
【特許文献１１】
国際公開９９／３９５７５号
【０００７】
【発明が解決しようとする課題】
従って、本発明の課題は、木材に対して効果的な耐光性を与えるための木材処理溶液を提供することにある。
【０００８】
【課題を解決するための手段】
本発明者らは、木材に効果的な耐光性を付与するため、銅化合物とポリフェノール化合物の双方を含有する水溶液製剤を開発する目的で、銅イオン存在下での、様々なポリフェノール化合物とその組み合わせ、濃度について鋭意検討を行った。こうした検討は、ポリフェノール化合物の酸化による凝集物の形成、銅化合物の析出、銅イオンの還元による銅の析出によって非常に困難なものであったが、ついに、ピロカテコール誘導体及び銅化合物を含む木材保護剤を使用することで、水溶液を安定化が可能であること、こうした水溶液を用いて木材処理を行うことで目的とする木材への耐光性付与が可能であることを見出し、本発明を完成させるに至った。
【０００９】
すなわち、本発明は、屋外設置の木材における、灰白色への変色を抑制するための木材処理溶液を与えるものである。
（１）木材の光劣化を防止するために、ａ）  没食子酸、ピロガロール、レゾール化合物、リグニン、リグニンスルホン酸、及びこれらの化合物の誘導体を、単独または組み合わせてピロカテコールに反応することで得られるピロカテコール誘導体と、ｂ）  銅化合物を含有し、木材に接触させて使用することを特徴とする木材処理溶液。
（２）没食子酸、ピロガロール、レゾール化合物、リグニン、またはリグニンスルホン酸から選ばれる化合物の誘導体が、ベンゼン環上の水素原子を、炭素数１から１８のアルキル鎖、ポリエチレングリコール及びまたはポリプロピレングリコールにより置換したもの、これらの化合物の水酸基の一部に対してエーテル結合で、炭素数１から１８のアルキル基、ビニル基、アリル基を側鎖として付加したもの、これらの化合物の水酸基の一部に対してエステル結合で、炭素数１から１８の脂肪酸を側鎖として付加したもの、または、没食子酸のカルボキシル基に対してエステル結合で炭素数１から１８のアルコールを側鎖として付加したものであることを特徴とする請求項１記載の木材処理溶液。
【００１０】
（３）ピロカテコール誘導体を得るために、没食子酸またはピロガロールを使用する場合には、ピロカテコールの重量１に対して、没食子酸またはピロガロールの重量を０．７５〜２の重量比率で用い、没食子酸誘導体を使用する場合には、ピロカテコールの重量１に対して、没食子酸誘導体の没食子酸部分の重量として０．７５〜２の重量比率で用い、または、ピロガロール誘導体を使用する場合には、ピロカテコールの重量１に対して、ピロガロール誘導体のピロガロール部分の重量が０．７５〜２の重量比率となる範囲で用い、且つ、ピロカテコールの木材処理溶液での使用量が０．２〜０．６重量％であることを特徴とする請求項１記載の木材処理溶液。
（４）ピロカテコール誘導体を得るために、没食子酸、ピロガロール、没食子酸誘導体、及びピロガロール誘導体からなる群から選ばれる複数の化合物を使用する場合には、ピロカテコールの重量１に対して、これらの複数の化合物に含まれる没食子酸またはピロガロールの部分の合計の重量が１〜２の重量比率となる範囲で用い、且つ、ピロカテコールの木材処理溶液での使用量が０．２〜０．６重量％であることを特徴とする請求項１記載の木材処理溶液。
【００１１】
（５）ピロカテコール誘導体を得るために、レゾール化合物、リグニン、リグニンスルホン酸、及びこれらの化合物の誘導体からなる群から選ばれる１種以上の化合物を使用する場合には、ピロカテコールの重量１に対して、これらの１種以上の化合物に含まれるレゾール化合物、リグニン、またはリグニンスルホン酸の部分の合計の重量が４〜８の重量比率となる範囲で用い、且つ、ピロカテコールの木材処理溶液での使用量が０．２〜０．６重量％であることを特徴とする請求項１記載の木材処理溶液。
（６）ピロカテコール誘導体を得るために、レゾール化合物、リグニン、リグニンスルホン酸、及びこれらの化合物の誘導体からなる群から選ばれる１種以上の化合物を使用する場合には、ピロカテコールの重量１に対して、これらの１種以上の化合物に含まれるレゾール化合物、リグニン、またはリグニンスルホン酸の部分の合計の重量が５〜７の重量比率となる範囲で用い、且つ、ピロカテコールの木材処理溶液での使用量が０．２〜０．６重量％であることを特徴とする請求項１記載の木材処理溶液。
【００１２】
（７）ピロカテコール誘導体を得るために、没食子酸、ピロガロール、及びその誘導体からなる群から選ばれる１種以上の化合物と、レゾール化合物、リグニン、リグニンスルホン酸、及びこれらの化合物の誘導体からなる群から選ばれる１種以上の化合物を併用する場合には、ピロカテコールの重量１に対して、これらの化合物に含まれる没食子酸、ピロガロール、及びその誘導体からなる群から選ばれる１種以上の化合物の重量が０．５〜２の重量比率となる範囲、レゾール化合物、リグニン、リグニンスルホン酸、及びこれらの化合物の誘導体からなる群から選ばれる１種以上の化合物の重量が２〜８の重量比率となる範囲で用い、且つ、ピロカテコールの木材処理溶液での使用量が０．２〜０．６重量％であることを特徴とする請求項１記載の木材処理溶液。
（８）前記１乃至７記載の木材処理溶液を木材に塗布、浸漬、または注入することによって木材の光劣化を防止する方法。
【００１３】
【発明の実施の形態】
本発明に使用可能な銅化合物は、銅元素をカチオン部分に有する、リン酸塩、リン酸水素塩、硫酸塩、硫酸水素塩、炭酸塩、ホウ酸塩、硝酸塩、フッ化物、塩素化物、水酸化物、酸化物などが挙げられ、具体的には、酸化第二銅、硫酸銅、塩化銅、炭酸銅、塩基性炭酸銅、水酸化銅、ナフテン酸銅が挙げられる。
【００１４】
これらの銅化合物を安定な水溶液とするため、通常、エチレンジアミン、エタノールアミン、ジエタノールアミン、トリエタノールアミン、プロパノールアミン、イソプロパノールアミン、ジイソプロパノールアミン、トリイソプロパノールアミン、Ｎ−メチルエタノールアミン、Ｎ−メチルジエタノールアミン、Ｎ−エチルエタノールアミン、Ｎ−エチルジエタノールアミン、Ｎ，Ｎ−ジメチルエタノールアミン、トリエチレンテトラミン、テトラエチレンペンタミン、ペンタエチレンヘキサミン、ポリエチレンイミン、ポリアリルアミン、アンモニア、炭酸アンモニウム、炭酸水素アンモニウム、リン酸アンモニウム、リン酸二水素アンモニウム、リン酸一水素二アンモニウムなどのアミン系あるいはアンモニア系化合物が使用可能である。また、銅化合物が水溶性の状態で調合されている既存の木材保存剤を、本発明の銅化合物の供給源として使用してもよい。
【００１５】
尚、これらのアミン系あるいはアンモニア系化合物の使用によってアルカリ性となった溶液のｐＨを調整するため、安息香酸、ベンゼンポリカルボン酸、リンゴ酸、ジグリコール酸、コハク酸、マレイン酸、フマル酸、オキシジコハク酸、カルボキシメチルオキシコハク酸、グルコン酸、クエン酸、乳酸、酢酸、酒石酸、アジピン酸、ナフテン酸などの有機酸、塩酸、硫酸、硝酸などの鉱酸が使用可能である。
【００１６】
本発明の目的で使用される銅化合物の濃度は、木材に塗布、浸漬、あるいは注入して使用する木材処理水溶液での銅イオン濃度として、好適には５００から１０，０００ｐｐｍ、より好適には１，０００から５，０００ｐｐｍである。
【００１７】
本発明で使用するピロカテコール誘導体は、没食子酸、ピロガロール、レゾール化合物、リグニン、リグニンスルホン酸、及びこれらの化合物の誘導体を、単独または組み合わせてピロカテコールに反応することで得られる化合物である。こうした目的で用いる、没食子酸誘導体、ピロガロール誘導体、レゾール化合物誘導体、リグニン誘導体、あるいはリグニンスルホン酸誘導体は、没食子酸、ピロガロール、レゾール化合物、リグニン、またはリグニンスルホン酸において、
▲１▼  ベンゼン環上の水素原子を、炭素数１から１８のアルキル鎖、ポリエチレングリコール鎖、及びまたはポリプロピレングリコール鎖により置換すること、
▲２▼  フェノール性水酸基の一部に対してエーテル結合で側鎖を付加すること、
▲３▼  フェノール性水酸基の一部に対してエステル結合で側鎖を付加すること、及びまたは
▲４▼  没食子酸のカルボキシル基に対してエステル結合で側鎖を付加すること
によって製造される。尚、前記▲２▼の側鎖としては、炭化水素エーテルが好ましく、具体的には、炭素数１から１８のアルキルのエーテル、ビニル、アリルなどの不飽和脂肪族炭化水素のエーテルが挙げられる。また、前記▲３▼の側鎖としては、炭素数１から１８の脂肪酸とのエステルが好ましく、具体的には、酢酸、プロピオン酸、イソプロピオン酸、酪酸、オクタン酸、ラウリル酸、ミリスチン酸、ナフテン酸、アクリル酸のエステルが挙げられる。また、前記▲４▼の側鎖としては、炭素数１から１８のアルコールとのエステルが好ましく、具体的には、メチル、エチル、プロピル、イソプロピル、ブチル、イソブチル、ヘキシル、オクチル、ノニル、デシル、ラウリル、ミリスチル、ビニル、アリル、などのエステルが挙げられ、特に、プロピル（即ち、没食子酸プロピル）、ラウリル（即ち、没食子酸ラウリル）が好適である。
【００１８】
尚、本発明で使用するレゾール化合物は、フェノール、クレゾール、キシレノール、ブチルフェノール、ビスフェノール、レゾルシノールなどのフェノール類のベンゼン環上の１〜３個の水素元素を、それぞれ−ＣＨ２−ＯＨで置換した化合物であり、レゾール型フェノール樹脂とも呼ばれ、フェノール系接着剤の原料として使用される化合物である。本発明の目的でこれらのレゾール化合物を使用する場合、複数種類のレゾール化合物を混合して使用することも可能である。
【００１９】
本発明のピロカテコール誘導体は、例えば、没食子酸、ピロガロール、レゾール化合物、リグニン、リグニンスルホン酸、及びこれらの化合物の誘導体を、単独または組み合わせてピロカテコールと混合して、更にアルカリ性の化合物を添加してｐＨ７．５以上のアルカリｐＨの水溶液を調製し、ここに空気（酸素）を供給しながら攪拌反応することで得ることができる。つまり、ピロカテコールの誘導体化反応は、本発明の木材処理溶液への酸素供給によって経時的に進行するものであり、この木材処理溶液を木材に接触させる際には、実質的には、誘導体化されたカテコールと未反応のカテコールが混在した状態にある。また、こうしたピロカテコールの誘導体化反応は、銅イオン含有溶液への添加剤として、本発明の木材処理溶液を調製する前に、別途、実施することも可能である。尚、本発明の木材処理溶液のｐＨを調整する目的で使用可能なアルカリ性の化合物は、具体的には、エチレンジアミン、エタノールアミン、ジエタノールアミン、トリエタノールアミン、プロパノールアミン、イソプロパノールアミン、ジイソプロパノールアミン、トリイソプロパノールアミン、Ｎ−メチルエタノールアミン、Ｎ−メチルジエタノールアミン、Ｎ−エチルエタノールアミン、Ｎ−エチルジエタノールアミン、Ｎ，Ｎ−ジメチルエタノールアミン、トリエチレンテトラミン、テトラエチレンペンタミン、ペンタエチレンヘキサミン、ポリエチレンイミン、ポリアリルアミン、アンモニア、炭酸アンモニウムなどのアミン系あるいはアンモニア系化合物、ＮａＯＨなどの元素の周期律表の１Ａ族の金属の水酸化物、ＭｇＯＨなどの元素の周期律表の２Ａ族の金属の水酸化物が挙げられる。また、ピロカテコール誘導体の生成を加速するために、水溶液の沸点までの温度範囲で、好適には、４０〜８０℃で加温することも有効である。
【００２０】
ピロカテコールは安価であり、且つ発色性が良好なため、木材への耐光性付与のため有用な化合物である。木材に対して十分な耐光性を付与するためには、本発明でのピロカテコールの木材処理溶液での使用量が０．２重量％以上である必要がある。
【００２１】
一方、ピロカテコール単独ではその水溶液は極めて不安定であり、容易に、酸化による凝集物の形成、銅イオンの還元による銅の析出を招く。こうした凝集物の形成や銅の析出は、没食子酸、ピロガロール、没食子酸誘導体、またはピロガロール誘導体を、ピロカテコールと一定の比率で混合し反応させて、ピロカテコール誘導体を生成させ、これを使用することで、回避することができる。この比率は、ピロカテコールと反応させる化合物の種類と組み合わせに応じて、最適な範囲に調整する必要がある。
【００２２】
ピロカテコールと反応させる化合物として、没食子酸またはピロガロールを使用する場合には、ピロカテコールの重量１に対して、没食子酸またはピロガロールの重量が０．７５〜２の重量比率となる範囲で用いる必要がある。また、ピロカテコールと反応させる化合物として、没食子酸誘導体を使用する場合には、ピロカテコールの重量１に対して、没食子酸誘導体の没食子酸部分の重量が０．７５〜２の重量比率となる範囲で用いる必要がある。また、ピロカテコールと反応させる化合物として、ピロガロール誘導体を使用する場合には、ピロカテコールの重量１に対して、ピロガロール誘導体のピロガロール部分の重量が０．７５〜２の重量比率となる範囲で用いる必要がある。更には、ピロカテコールと反応させる化合物として、没食子酸、ピロガロール、没食子酸誘導体、及びピロガロール誘導体からなる群から選ばれる複数の化合物を使用する場合には、ピロカテコールの重量１に対して、これらの複数の化合物に含まれる没食子酸またはピロガロールの部分の合計の重量が１〜２の重量比率となる範囲で用いる必要がある。
【００２３】
また、ピロカテコールと反応させる化合物として、レゾール化合物、リグニン、リグニンスルホン酸、及びこれらの化合物の誘導体からなる群から選ばれる１種以上の化合物を使用する場合には、ピロカテコールの重量１に対して、これらの１種以上の化合物に含まれるレゾール化合物、リグニン、またはリグニンスルホン酸の部分の合計の重量が４〜８の重量比率、より望ましくは５〜７となる範囲で用いる必要がある。
【００２４】
また、ピロカテコールと反応させる化合物として、没食子酸、ピロガロール、及びその誘導体からなる群から選ばれる１種以上の化合物と、レゾール化合物、リグニン、リグニンスルホン酸、及びこれらの化合物の誘導体からなる群から選ばれる１種以上の化合物を併用する場合には、ピロカテコールの重量１に対して、これらの化合物に含まれる没食子酸、ピロガロール、及びその誘導体からなる群から選ばれる１種以上の化合物の重量が０．５〜２の重量比率となる範囲、且つ、レゾール化合物、リグニン、リグニンスルホン酸、及びこれらの化合物の誘導体からなる群から選ばれる１種以上の化合物の重量が２〜８の重量比率となる範囲で用いる必要がある。
【００２５】
前記のように、没食子酸、ピロガロール、レゾール化合物、リグニン、リグニンスルホン酸、及びこれらの化合物の誘導体を、単独または組み合わせてピロカテコールに反応することで、ピロカテコール使用による凝集物形成や銅の析出を抑制することができる。しかしながら、ピロカテコールの木材処理溶液での使用量が０．６重量％を超えると、本発明で開示する方法によっても、木材処理溶液を安定化することができない。従って、ピロカテコールの木材処理溶液での使用量は、０．６重量％以下である必要がある。つまり、ピロカテコールの木材処理溶液での使用量は、０．２〜０．６重量％の範囲である必要がある。
【００２６】
本発明の木材処理溶液には、通常使用される様々な殺菌剤、殺虫剤、あるいは防虫剤を更に混合して使用することで、木材処理溶液としての効力を高めることが可能である。このような殺菌剤あるいは殺菌成分の具体的な例として、亜鉛、ニッケル、アルミニウム、モリブデン、あるいは銀をカチオン部分として有する、リン酸塩、リン酸水素塩、硫酸塩、硫酸水素塩、炭酸塩、ホウ酸塩、硝酸塩、フッ化物、塩素化物、水酸化物、酸化物などが挙げられる。また、ホウ酸、ホウ砂などのホウ素含有化合物も好適に使用可能である。また、アザコナゾール、エタコナゾール、プロピコナゾール、ブロモコナゾール、ジフェノコナゾール、イトラコナゾール、フルトリアホール、ミクロブタニル、フェネタミル、ペンコナゾール、テトラコナゾール、ヘキサコナゾール、テブコナゾール、イミベンコナゾール、フルシラゾール、リバビリン、トリアミホス、イサゾホス、トリアゾホス、イジンホス、フルオトリマゾール、トリアジメホン、トリアジメノール、ジクロブトラゾール、ジニコナゾール、ジニコナゾールＭ、ビテルタノール、エポキシコナゾール、トリチコナゾール、メトコナゾール、イプコナゾール、フルコナゾール、フルコナゾール・シス、シプロコナゾールなどのトリアゾール誘導体、ジクロロフルアニド（エウパレン）、トリフルアニド（メチルレウパレン）、シクロフルアニド、フォルペット、フルオロフォルペットなどのスルフォンアミド類、カルベンダジム、ベノミル、フベリタゾール、チアベンダゾール、またはこれらの塩類などのベンズイミダゾール類、チオシアネートメチルチオベンゾチアゾール、メチレンビスチオシアネートなどのチオシアネート類、Ｃ１１〜Ｃ１４−４−アルキル−２，６−ジメチルモルホリン同族体（トリデモルフ）、（±）−シス−４−［３−（ｔ−ブチルフェニル）−２−メチルプロピル］−２，６−ジメチルモルホリン（フェンプロピモルフ、ファリモルフ）などのモルホリン誘導体、３−ヨード−２−プロピル−ｎ−ブチルカルバメート、３−ヨード−２−プロピル−ｎ−ヘキシルカルバメート、３−ヨード−２−プロピルシクロヘキシルカルバメート、３−ヨード−２−プロピルフェニルカルバメート、ｐ−クロロフェニル−３−ヨードプロパギルホルマール、３−ブロモ−２，３−ジヨード−２−プロペニルエチルカルボナート（サンプラス）、１−［（ジヨードメチル）スルホニル］−４−メチルベンゼ（アミカル）などの有機ヨード化合物、ブロノポルなどの有機ブロモ誘導体、Ｎ−メチルイソチアゾリン−３−オン、５−クロロ−Ｎ−メチルイソチアゾリン−３−オン、４，５−ジクロロ−Ｎ−オクチルイソチアゾリン−３−オン、Ｎ−オクチルイソチアゾリン−３−オン（オクチリノン）などのイソチアゾリン類、シクロペンタイソチアゾリンなどのベンズイソチアゾリン類、１−ヒドロキシ−２−ピリジンチオン（またはそのナトリウム塩、鉄塩、マンガン塩、亜鉛塩など）、テトラクロロ−４−メチルスルフォニルピリジンなどのピリジン類、ジアルキルジチオカルバメートのナトリウム塩または亜鉛塩、テトラメチルジウラムジサルファイド（ＴＭＴＤ）などのジアルキルジチオカルバメート類、２，４，５，６−テトラクロロイソフタロニトリル（���ロロタロニル）などのニトリル類、Ｃ１−Ａｃ、ＭＣＡ、テクタマー、ブロノポル、ブルミドックスなどの活性ハロゲン原子を有する微生物剤、２−メルカプトベンゾチアゾール類、ダゾメットなどのベンズチアゾール類、クロルデン、ディルドリン、アルドリン、ヘプタクロルなどのシクロジエン類、Ｎ−ニトロソ−Ｎ−シクロヘキシルヒドロキシルアミンなどのニトロソ類、８−ヒドロキシキノリンなどのキノリン類、ベンジルアルコールモノ（ポリ）ヘミフォルマール、オキサゾリジン、ヘキサヒドロ−ｓ−トリアジン、Ｎ−メチロールクロロアセトアミドなどのホルムアルデヒド生成物質、トリス−Ｎ−（シクロヘキシルジアゼニウムジオキシン）−トリブチル錫またはカリウム塩、ビス−（Ｎ−シクロヘキシル）ジアジニウム−ジオキシン銅またはアルミニウムなどが挙げられる。また、塩化物イオン、水酸化物イオン、有機酸イオンなどをアニオン部分として有する、ジデシルジメチルアンモニウム、ベンザルコニウムなどのテトラアルキルアンモニウム塩型などのカチオン界面活性剤も好適な化合物として挙げられる。
【００２７】
また、本発明において使用可能な殺虫剤、殺虫成分、防虫剤、あるいは防虫成分の具体的な例として、アジノフォス−エチル、アジノフォス−メチル、１−（４−クロロフェニル）−４−（Ｏ−エチル、Ｓ−プロピル）ホスホリルオキシピラゾル（ＴＩＡ−２３０）、クロロピリフォス、テトラクロロビンホス、クマフォス、デトメン−Ｓ−メチル、ジアジノン、ジクロルボス、ジメトエート、エトプロフォス、エトリムフォス、フェニトロチオン、ピリダフェンチオン、ヘプテノフォス、パラチオン、パラチオン−メチル、プロペタンホス、フォサロン、フォキシム、ピリムフォス−エチル、ピリミフォス−メチル、プロフェノフォス、プロチオフォース、スルプロフォス、トリアゾフォス、トルクロルフォンなどのリン酸エステル類、アルジカーブ、ベニオカーブ、ＢＰＭＣ、２−（１−メチルプロピル）フェニルメチルカルバメート、ブトカルボキシム、ブトキシカルボキシム、カルバリル、カルボフラン、カルボスルファン、クロエトカルブ、イソプロカルブ、メトミル、オキサミル、ピリミカルブ、プロメカルブ、プロポクスル、チジカルブなどのカルバメート類、アレトリン、アルファメトリン、ビオレスメトリン、シクロプロトリン、シフルトリン、デカメトリン、シハロトリン、シペルメトリン、デルタメトリン、α−シアノ−３−フェニル−２−メチルベンジル−２，２−ジメチル−２−（２−クロロ−２−トリフルオロメチルビニル）シクロプロパン−１−プロパンカルボキシレート、フェンプロパトリン、フェンフルトリン、フェンバレレート、フルシトリネート、フルムトリン、フルバリネート、ペルメトリン、エトフェンプロックス、レスメトリンなどのピレスロイド類、１−（６−クロロ−３−ピリジニル−メチル）−４，５−ジヒドロ−Ｎ−ニトロ−１Ｈ−イミダゾール−２−アミン（イミダクロプリド）などのニトロイミノ及びニトロメチレン類などが挙げられる。また、昆虫ホルモン及びその誘導体、キチン合成阻害剤などのＩＧＲ（昆虫成長制御物質）も使用可能である。
【００２８】
これらの殺菌剤、殺虫剤、あるいは防虫剤は単独でも組み合わせても使用可能である。本発明において使用されるこのような殺菌剤、殺虫剤、あるいは防虫剤の木材処理液中の濃度は、これら薬剤の有する生理活性の強度と処理の目的、溶解度に応じて調整することが望ましいが、０．０００１〜２０重量％、好ましくは０．００１〜５重量％である。
【００２９】
また、本発明の木材処理溶液には、耐光性を高めるために従来用いられている紫外線吸収性の化合物を更に混合して使用することが可能である。このような化合物の例として、サリチル酸フェニル、ｐ−ｔ−ブチルフェニルサリチル酸などのサリチル酸類、２−ヒドロキシ−４−メトキシベンゾフェノン、２−ヒドロキシ−４−オクトキシベンゾフェノンなどのベンゾフェノン類、２−（２’−ヒドロキシ−５’−メチルフェニル）ベンゾトリアゾール、２−（２’−ヒドロキシ−４’−オクトキシフェニル）ベンゾトリアゾールなどのベンゾトリアゾール類、コハク酸ジメチル−１−（２−ヒドロキシエチル）−４−ヒドロキシ−２，２，６，６−テトラメチルピペリジン重縮合物、２−エトキシ−２’−エチルシュウ酸ビスアニリド、２−エチルヘキシル−２−シアノ−３，３−ジフェニルアクリレートなどが挙げられる。
【００３０】
また、本発明の木材処理溶液で処理した木材に対して、更に、耐光性を高める目的で、鉄イオン、ニッケルイオン、モリブデンイオン、マンガンイオン、コバルトイオン、クロムイオンなどの有色金属イオンを含有する溶液を塗布することも可能である。
【００３１】
本発明の木材処理溶液を木材に接触させるためには、木材に対して木材処理溶液を塗布する方法、木材処理溶液を含む槽に木材を浸漬する方法、または木材処理溶液を用いて木材に注入する方法が適用できる。特に注入処理は、多量の木材処理溶液を木材に浸透させるために有用な方法であり、注入の際には、加圧及びもしくは減圧処理が使用可能である。このような注入処理の例として、充細胞法（ベセル法）、半空細胞法（ローリー法）、複式真空法（ダブルバキューム法）、加減圧交替法（Ｏｓｃｉｌｌａｔｉｎｇ  Ｐｒｅｓｓｕｒｅ  Ｍｅｔｈｏｄ）、及びこれらの操作を組み合わせた方法が挙げられる。また、木材に対するインサイジング加工もまた、含浸量を増大させるために有用である。また、含浸の困難な木材に対する前処理として、ローラー等を用いる圧縮処理、マイクロ波加熱、凍結処理、蒸煮処理、水蒸気処理、あるいは熱処理を行うことも有効である。
【００３２】
また、本発明の木材処理溶液を用いて処理された木材は、木材の有する微小な空隙が維持されているため、更に、塗装を容易に施すことができる。こうした塗装剤として、従来使用されている防水塗料、撥水塗料、顔料系塗料などが使用可能である。
【００３３】
【発明の効果】
本発明によれば、木材処理溶液を木材に接触させて使用することで、容易に効果的な耐光性を付与することが可能である。
【００３４】
【実施例】
以下、実施例により本発明をより具体的に説明するが、本発明はこれらの実施例に限定されるものではない。
【００３５】
塩基性炭酸銅１７０ｇ、エタノールアミン３５０ｇ、安息香酸５０ｇに水を加えて１０００ｇとして、これを６０℃で３時間攪拌して溶解し、更にシプロコナゾールを２ｇ加えて攪拌して溶解し、銅を含有する濃縮溶液を得た。
【００３６】
上記の濃縮溶液を水で４０倍重量になるように希釈し、更に、ピロカテコール及びその安定化のための化合物を添加して溶解し、１５００ｍｌの初発溶液を調製した。尚、本初発溶液のｐＨは、５０％（ｗ／ｗ）ＮａＯＨまたは濃硫酸を用いてｐＨ９．２に調整した。この初発溶液１０００ｍｌを２リットル容のビーカーに移し、２５℃で、２４時間、マグネチックスターラーを用いて攪拌することで、ピロカテコールの酸化反応と、ピロカテコール誘導体の生成反応を進行させ、木材処理溶液を調製した。
【００３７】
次に、木材処理溶液の安定性試験のために、上記の木材処理溶液１００ｇを含む５００ｍｌ容のビーカーを２５℃、２週間、あるいは木材処理溶液１０ｇを含む５０ｍｌ容の小瓶（ガラス製。密栓。）を４０℃、５日間置き、木材処理溶液での凝集物あるいは析出物の有無を検討した。
【００３８】
更に、処理木材の耐光性評価のため、これらの木材処理溶液をラジアータパイン辺材（１４ｃｍ×６．５ｃｍ×０．５ｃｍ）に加圧注入法（５０ｍｍＨｇでの前排気を３０分間、１２気圧での加圧注入を１時間、更に、５０ｍｍＨｇでの後排気を１５分間）によって注入し、注入後の木材を室温（約２５℃）で５日間乾燥し、処理木材を調製した。得られた処理木材を直射日光と雨水の当たる屋外に６ケ月放置し、木材表層の劣化状況を目視で判定した。ただし、安定性に問題のある木材処理溶液については、加圧注入処理が困難なため、耐光性評価は実施しなかった。
【００３９】
ピロカテコールの木材処理溶液での使用量（即ち、初発溶液を調製した際に使用したピロカテコールの使用量）、ピロカテコールの安定化のため、初発溶液を調製した際に使用した化合物の種類と量、安定性試験の結果、木材表層の劣化状況の結果を表―１にまとめた。
【００４０】
尚、レゾール化合物として、レゾール化合物含有量が４０重量％であるディアノールＤ−１００（株式会社オーシカから入手）を使用したが、表−１中ではレゾール化合物としての含有量で計算した数値を用いた。
【００４１】
【表１】
2005059218.tif 000002
【００４２】
【産業上の利用可能性】
本発明の木材処理溶液は、耐光性に優れた木材を製造するための処理薬剤として有用である。また、得られる処理木材は、従来、使用されてきたクレオソート処理木材の代替木材として、より人体に対して安全で有用である。